(57)【特許請求の範囲】
【請求項１】
（１）少なくとも２．０のイソシアネート官能価および少なくとも２，０００の重量平均分子量を有するウレタンプレポリマーと、
（２）イソシアネート部分と水または活性水素含有化合物との反応に触媒作用を及ぼす、シーラント組成物の重量基準で６０重量ｐｐｍ以上１．０重量％以下の量の有機錫触媒と、
（３）アルカリール配位子を有するかまたは脂肪族配位子と芳香族配位子の両方を有する、シーラント組成物の重量基準で０．１重量％以上１．０重量％以下の量の有機ホスフィットと、
を含むシーラント組成物。
【請求項２】
前記有機ホスフィットは、式
【化１】
0004663881.tif 000023
（式中、Ｒ1は独立して、各出現において、アルキル、アルカリールまたはアリールであり、Ｒ2は独立して、各出現において、アルキレン、アルカリーレンまたはアリーレンであり、但し、各ホスフィットがアルカリール基およびアルカリーレン基から選択される少なくとも一個の基を有するか、あるいは各ホスフィットがアリール基およびアリーレン基から選択される少なくとも一個の基とアルキル基およびアルキレン基から選択される少なくとも一個の基とを有するように、Ｒ1およびＲ2が選択される）の一つに対応する請求項１に記載のシーラント組成物。
【請求項３】
Ｒ1は独立して、各出現において、Ｃ6〜18アルキル、Ｃ7〜30アルカリールまたはＣ6〜20アリールであり、Ｒ2は独立して、各出現において、Ｃ6〜18アルキレン、Ｃ7〜30アルカリーレンまたはＣ6〜20アリーレンである請求項２に記載のシーラント組成物。
【請求項４】
Ｒ1は独立して、各出現においてＣ6〜18アルキレンであり、Ｒ2は独立して、各出現において、Ｃ7〜30アルカリーレンまたはＣ6〜20アリーレンである請求項２または３に記載のシーラント組成物。
【請求項５】
（１）シーラント組成物の重量に対して３０〜９９．８重量％のポリウレタンプレポリマーと、（２）シーラント組成物の重量に対して６０重量ｐｐｍ〜１重量％の触媒と、（３）シーラント組成物の重量に対して０．１〜１．０重量％の有機ホスフィットとを含む請求項１〜４のいずれか１項に記載のシーラント組成物。
【請求項６】
前記ポリウレタンプレポリマーは、シラン官能基、あるいはシラン部分を含む化合物またはポリマーを更に含む請求項１〜５のいずれか１項に記載のシーラント組成物。
【請求項７】
シラン部分を含む化合物またはプレポリマー０．５〜２０重量％を更に含む請求項６に記載のシーラント組成物。
【請求項８】
請求項１〜６のいずれか１項に記載のシーラント組成物をガラス表面または基材表面に適用する工程と、シーラント組成物がガラスと基材との間に位置するようにガラスと基材を接触させる工程と、ガラスを基材に結合させるためにシーラント組成物を硬化させる工程とを含むガラスを基材に結合させる方法。
【請求項９】
シーラント組成物をガラスまたは基材と接触させる前に、基材の表面にプライマーを適用する工程と、ガラスの表面にプライマーを適用する工程とを更に含む、請求項８記載のガラスを基材に結合させる方法。
【発明の詳細な説明】
【０００１】
本発明は、プライマーを必要とせずに使用可能であったポリウレタンシーラント組成物に関する。
【０００２】
ポリマーシーラント組成物は、一般に、少なくとも一種のウレタンポリマーを含む。ガラスなどの非多孔質基材に結合させるために有用なシーラントは、例えば、米国特許第４，３７４，２３７号および米国特許第４，６８７，５３３号の両方に記載されていた。米国特許第４，３７４，２３７号には、少なくとも三個のイソシアネート基を有するポリイソシアネートを、イソシアネート基と反応性である活性水素原子を含む末端基を有する等量未満のアルコキシシランと反応させて少なくとも二個の未反応イソシアネート基を有するイソシアナトシランを形成することにより調製されたシラン基を含むウレタンプレポリマーを含むポリウレタンシーラントが記載されている。第２の工程において、イソシアナトシランを別のポリイソシアネートと混合し、そして混合物をポリオールと反応させて、末端イソシアナト基とペンダントアルコキシシラン基とを有するポリウレタンプレポリマーを形成させた。
【０００３】
しかし、車両製造における窓断熱などに関して、塗装された基材にガラス基材を結合させるためにこうしたシーラントを用いた時、結合された基材の重ね剪断強度は、安全目的または構造目的のために望ましいとは言えない場合がある。従って、風防とリアウインドを結合させるための殆どの車両組立作業においてシーラントの塗布の前に、塗装された基材に一種以上のシランの溶液を含む別個の塗料プライマーが塗布されていた。組立作業におけるプライマーの使用は、プライマーが余分の工程、追加のコスト、必要ない場所に落ちた場合に塗料表面を損なう危険を持ち込む共に、組立ラインの運転を追加の化学薬品にさらす点で好ましくなかった。特に塗料プライマーが存在しない状態で用いられた時、塗装された基材にポリウレタンシーラントを結合させ硬化させた時に、より高い重ね剪断強度を結合された基材に与えるポリウレタンシーラントを提供することが望ましいであろう。
【０００４】
一つの態様において、本発明は、（１）少なくとも２．０のイソシアネート官能価および少なくとも２，０００の重量平均分子量を有するウレタンプレポリマーと、（２）イソシアネート部分と水または活性水素含有化合物との反応に触媒作用を及ぼす触媒量の錫化合物と、（３）アルカリール配位子を有するかまたは脂肪族配位子と芳香族配位子の両方を有する安定化量の有機ホスフィットとを含むポリウレタンシーラント組成物であった。
【０００５】
好ましい実施形態において、プレポリマーはシラン官能基を更に含むか、あるいは組成物はシラン部分を含みかつポリウレタンプレポリマーと相容性である化合物またはポリマーを更に含む。
【０００６】
もう一つの実施形態において、本発明は、本発明によるシーラントをガラスともう一つの基材との間に配置して、本発明によるシーラントをガラスおよびもう一つの基材と接触させる工程と、その後、ガラスを基材に結合させるためにシーラントを硬化させる工程とを含むガラスを基材に結合させる方法であった。
【０００７】
本発明のシーラント組成物は、塗装されていても塗装されていなくてもよいプラスチック基材、金属基材、ガラス繊維基材および複合材基材にガラス基材を結合させる際に有用であった。本シーラント組成物は、塗装されたプラスチック基材、金属基材、ガラス繊維基材または複合材基材にプラーマー組成物を前もって塗布していなかった時に意外にも高い重ね剪断強度をもたらす。本発明の接着性組成物は、プライマーを必要とせずに耐酸性コーティング系に結合し、より速い接合を低温条件で達成すると共に、屋外暴露条件にさらされた時に付着力を維持する。
【０００８】
本発明において用いられるプレポリマーは、ポリウレタン接着性組成物中で用いられた従来のプレポリマーであることが可能である。好ましい実施形態において、プレポリマーと、シラン官能基を有する化合物またはポリマーとをブレンドした。もう一つの好ましい実施形態において、プレポリマーはシラン官能基とイソシアネート官能基とを含む。シラン官能基を有するウレタンポリマーは、接着剤中で用いられた全体のプレポリマーであっても、あるいは、シラン官能基をもたないプレポリマーとをブレンドされてもよい。
【０００９】
本発明の組成物の調製に際して用いるために好ましいウレタンプレポリマーには、少なくとも２．０の平均イソシアネート官能価および少なくとも２，０００の分子量を有するあらゆる化合物が挙げられる。プレポリマーの平均イソシアネート官能価は、好ましくは少なくとも２．２、より好ましくは少なくとも２．４であった。イソシアネート官能価は、好ましくは４．０以下、より好ましくは３．５以下、最も好ましくは３．０以下であった。プレポリマーの重量平均分子量は、好ましくは少なくとも２，５００，より好ましくは少なくとも３，０００であり、そして好ましくは４０，０００以下、なおより好ましくは２０，０００以下、より好ましくは１５，０００以下、最も好ましくは１０，０００以下であった。プレポリマーは、対応するプレポリマーを形成するために十分な反応条件下で、少なくとも二個のイソシアネート反応性基を含むイソシアネート反応性化合物を化学量論量より過剰のポリイソシアネートと反応させるなどにより適するあらゆる方法によって調製することができる。
【００１０】
プレポリマーの調製に際して用いるために適するポリイソシアネートには、あらゆる脂肪族ポリイソシアネート、脂環式ポリイソシアネート、芳香族脂肪族（ａｒａｌｉｐｈａｔｉｃ）ポリイソシアネート、ヘテロ環式ポリイソシアネートまたは芳香族ポリイソシアネートあるいはそれらの混合物が挙げられる。好ましくは、用いられるポリイソシアネートは、少なくとも２．０の平均イソシアネート官能価および少なくとも８０の当量を有する。ポリイソシアネートのイソシアネート官能価は、好ましくは少なくとも２．０、より好ましくは少なくとも２．２、最も好ましくは少なくとも２．４であり、そして好ましくは４．０以下、より好ましくは３．５以下、最も好ましくは３．０以下であった。より多い官能価を用いることもできるが、それは過度の架橋を引き起こすことがあり、容易に取扱い塗布するには粘性がありすぎる接着剤となり、硬化した接着剤を脆すぎるようにさせうる。ポリイソシアネートの当量は、好ましくは少なくとも１００、より好ましくは少なくとも１１０、最も好ましくは少なくとも１２０であり、そして好ましくは３００以下、より好ましくは２５０以下、最も好ましくは２００以下であった。
【００１１】
有用なポリイソシアネートの例には、エチレンジイソシアネート、イソホロンジイソシアネート、ビス（４−イソシアネートシクロヘキシル）メタン、トリメチルヘキサメチレンジイソシアネート、１，４−テトラメチレンジイソシアネート、１，６−ヘキサメチレンジイソシアネート、１，１２−ドデカンジイソシアネート、シクロブタン−１，３−ジイソシアネート、シクロヘキサン１，３−および１，４−ジイソシアネートおよびこれらの異性体の混合物、１−イソシアナト３，３，５−トリメチル５−イソシアナトメチルシクロヘキサン（例えば、ドイツＡｕｓｌｅｇｅｓｃｈｒｉｆｔ第１，２０２，７８５号参照）、２，４−および２，６−ヘキサヒドロトリレンジイソシアネートおよびこれらの異性体の混合物、ヘキサヒドロ１，３−および／または１，４−フェニレンジイソシアネート、パーヒドロ２，５’−および／または４，４’−ジフェニルメタンジイソシアネート、１，３−および１，４−フェニレンジイソシアネート、２，４’−および２，６−トリレンジイソシアネートならびにこれらの異性体の混合物、ジフェニルメタン２，４’−および／または４，４’−ジイソシアネート、ナフチレン１，５−ジイソシアネート、トリフェニルメタン４，４’，４’’−トリイソシアネート、テトラメチルキシレンジイソシアネート、前に記載したイソシアネートのポリマー誘導体、例えば、英国特許第８７４，４３０号および第８４８，６７１号に記載されたようなアニリンをホルムアルデヒドで縮合し、その後、ホスゲン化することにより得られるタイプのポリフェニルポリメチレンポリイソシアネート、ドイツＡｕｓｌｅｇｅｓｃｈｒｉｆｔ第１，１５７，６０１号に記載されたタイプの過塩素化アリールポリイソシアネート、ドイツ特許第１，０９２，００７号に記載されたタイプのカルボジイミド基を含むポリイソシアネート、米国特許第３，４９２，３３０号に記載されたタイプのジイソシアネート、例えば、英国特許第９９４，８９０号、ベルギー特許第７６１，６２６号および公表オランダ特許出願第７，１０２，５２４号に記載されたタイプのアロファネート基を含むポリイソシアネート、ドイツ特許第１，０２２，７８９号、第１，２２２，０６７号および第１，０２７，３９４号ならびにドイツＯｆｆｅｎｌｅｇｕｎｇｓｓｃｈｒｉｆｔ第１，９２９，０３４号および第２，００４，０４８号に記載されたタイプのイソシアヌレート基を含むポリイソシアネート、例えば、ベルギー特許第７５２，２６１号または米国特許第３，３９４，１６４号に記載されたタイプのウレタン基を含むポリイソシアネート、ドイツ特許第１，２３０，７７８号に記載されたようなアクリル化ウレア基を含むポリイソシアネート、例えば、ドイツ特許第１，１０１，３９２号、英国特許第８８９，０５０号およびフランス特許第７，０１７，５１４号に記載されたタイプのビウレット基を含むポリイソシアネート、例えば、ベルギー特許第７２３，６４０号に記載されたタイプのテロ重合により得られたポリイソシアネート、例えば、英国特許第９６５，４７４号および第１，０７２，９５６号、米国特許第３，５６７，７６３号およびドイツ特許１，２３１，６８８号に記載されたタイプのエステル基を含むポリイソシアネート、およびドイツ特許第１，０７２，３８５号に記載されたような上述したイソシアネートとアセタールとの反応生成物が挙げられる。好ましいイソシアネートは芳香族イソシアネートであった。より好ましいポリイソシアネートには、ジフェニルメタン−４，４’−ジイソシアネートおよびそのポリマー誘導体、イソホロンジイソシアネート、テトラメチルキシレンジイソシアネート、１，６−ヘキサメチレンジイソシアネートおよびそのポリマー誘導体、ビス（４−イソシアナトシクロヘキシル）メタンおよびトリメチルヘキサメチレンジイソシアネートが挙げられる。最も好ましいイソシアネートはジフェニルメタンジイソシアネートである。
【００１２】
本明細書において用いられる「イソシアネート反応性化合物」という用語は、活性水素部分を含む化合物またはイミノ官能性化合物などの少なくとも二個のイソシアネート反応性部分を有するあらゆる有機化合物を包含する。本発明の目的において、活性水素含有部分とは、米国化学会誌、Ｖｏｌ．４９，ｐ．３１８１（１９２７）においてウォーラー（Ｗｏｈｌｅｒ）によって記載されたツェレウィチノフ試験による有意な活性を分子中のその位置のゆえに示す水素原子を含む部分を意味する。こうした活性水素部分の実例は、−ＣＯＯＨ、−ＯＨ、−ＮＨ2、−ＮＨ−、−ＣＯＮＨ2、−ＳＨおよび−ＣＯＮＨ−であった。好ましい活性水素含有化合物には、ポリオール、ポリアミン、ポリメルカプタンおよび多価酸が挙げられる。適するイミノ官能性化合物は、例えば、米国特許第４，９１０，２７９号に記載されたような１分子当たり少なくとも１個の末端イミノ基を有する化合物であった。その特許は本明細書に引用して援用した。好ましくは、イソシアネート反応性化合物はポリオール、より好ましくはポリエーテルポリオールであった。
【００１３】
プレポリマーの調製に際して有用な適するポリオールには、例えば、ポリエーテルポリオール、ポリエステルポリオール、ポリ（アルキレンカーボネート）ポリオール、ヒドロキシル含有ポリチオエーテル、ポリマーポリオールおよびそれらの混合物が挙げられる。ポリエーテルポリオールは当業界でよく知られており、それらには、例えば、ポリオキシエチレン、ポリオキシプロピレン、ポリオキシブチレン、および非置換あるいはハロゲン−または芳香族置換エチレンオキシドまたはプロピレンオキシドを二個以上の活性水素基を含む水、アンモニア、多価アルコールまたはアミンなどの開始剤化合物と反応させることにより調製されたポリテトラメチレンエーテルジオールおよびトリオールが挙げられる。こうした方法は、例えば、米国特許第４，２６９，９４５号、第４，２１８，５４３号および第４，３７４，２１０号に記載されていた。それらの特許は本明細書に引用して援用した。一般に、ポリエーテルポリオールは、活性水素含有開始剤化合物の存在下でアルキレンオキシドを重合することにより調製することができる。しかし、グリセリンをプロピレンオキシドと反応させ、その後、エチレンオキシドと反応させることにより調製されたエチレンオキシドでキャッピングされたポリオールは最も好ましかった。
【００１４】
適するアルキレンオキシドには、エチレンオキシド、プロピレンオキシド、ブチレンオキシド、スチレンオキシド、エピクロロヒドリン、エピブロモヒドリンおよびそれらの混合物が挙げられる。適する開始剤化合物には、水、エチレングリコール、プロピレングリコール、ブタンジオール、ヘキサンジオール、グリセリン、トリメチロールプロパン、ペンタエリトリトール、ヘキサントリオール、ソルビトール、スクロース、ヒドロキノン、レゾルシノール、カテコール、ビスフェニル、ノボラック樹脂、燐酸、アミンおよびそれらの混合物が挙げられる。
【００１５】
ポリエステルポリオールも当業界で知られており、ポリカルボン酸またはその無水物を多価アルコールと反応させることにより調製することができる。適するポリカルボン酸の例には、コハク酸、アジピン酸、スベリン酸、アゼライン酸、セバシン酸、フタル酸、イソフタル酸、マレイン酸、トリメリット酸、無水フタル酸、テトラヒドロ無水フタル酸、ヘキサヒドロ無水フタル酸、テトラクロロ無水フタル酸、エンドメチレンテトラヒドロ無水フタル酸、無水マレイン酸、無水グルタル酸、フマル酸、それらの混合物が挙げられる。適する多価アルコールの例には、エチレングリコール、プロパンジオール、ブタンジオール、１，６−ヘキサンジオール、１，８−オクタンジオール、ネオペンチルグリコール、グリセロール、トリメチロールプロパン、ペンタエリトリトール、キニトール、マンニトール、ソルビトール、メチルグリコシド、ジエチレングリコール、トリエチレングリコール、テトラエチレングリコール、ポリエチレングリコール、ポリプロピレングリコールおよびそれらの混合物が挙げられる。
【００１６】
適するポリマーポリオールには、連続ポリオール相中のビニルモノマーのポリマーの分散体、特にスチレン／アクリロニトリルコポリマーの分散体が挙げられる。いわゆるポリイソシアネート重付加（ＰＩＰＡ）ポリオール（ポリオール中のポリウレア−ポリウレタン粒子の分散体）およびポリオール中のポリウレア分散体（ＰＨＤポリオール）も有用であった。ビニルタイプのコポリマーポリオールは、例えば、米国特許第４，３９０，６４５号、第４，４６３，１０７号、第４，１４８，８４０号および第４，５７４，１３７号に記載されていた。すべては本明細書に引用して援用する。
【００１７】
イソシアネート反応性化合物は、好ましくは少なくとも１．５、より好ましくは少なくとも１．８、最も好ましくは少なくとも２．０、そして好ましくは４．０以下、より好ましくは３．５以下、最も好ましくは３．０以下の官能価を有する。イソシアネート反応性化合物の当量は、好ましくは少なくとも２００、より好ましくは少なくとも５００、最も好ましくは少なくとも１，０００、そして好ましくは５，０００以下、より好ましくは３，０００以下、最も好ましくは２，５００以下であった。
【００１８】
プレポリマーは、塊状重合および溶液重合などの適するあらゆる方法によって調製することができる。大気水分によるイソシアネート基の架橋を防止するために、無水条件下で、好ましくは窒素ブランケットなどの不活性雰囲気下で、プレポリマーを調製するための反応を行った。サンプルの滴定によって測定された残留イソシアネート含有率が望ましい理論値に極めて近くなるまで、好ましくは０℃〜１５０℃の間、より好ましくは２５℃〜８０℃の間の温度で反応を行った。プレポリマー中のイソシアネート含有率は、好ましくは０．１％〜１０％の範囲内、より好ましくは１．５％〜５．０％の範囲内、最も好ましくは１．８％〜３．０％の範囲内であった。
【００１９】
プレポリマーは、シーラントがガラスを金属基材、プラスチック基材、ガラス繊維基材または複合材基材に結合させることが可能であるように十分な量でシーラント組成物中に存在し、好ましくは、こうした基材は塗装され、より好ましくは、こうした基材は耐酸性塗料で塗装されていた。ポリウレタンプレポリマーは、シーラントの重量に対して好ましくは３０重量％以上、より好ましくは５０重量％以上、最も好ましくは６５重量％以上の量で存在していた。ポリウレタンプレポリマーは、シーラントの重量に対して好ましくは９９．８重量％以下、より好ましくは９８重量％以下、最も好ましくは８５重量％以下の量で存在していた。
【００２０】
耐酸性塗料が被覆された基材にガラスを結合させるためにシーラントを用いた実施形態において、ある形態を取って存在するシランを有することが好ましかった。このシランをプレポリマーとブレンドすることができる。もう一つの実施形態において、シランは、イソシアネートと反応性である活性水素原子を有するシランであった。こうしたシランは、好ましくはメルカプトシランまたはアミノシランであり、より好ましくはメルカプト−トリアルコキシ−シランまたはアミノトリアルコキシ−シランであった。一つの実施形態において、イソシアネート部分と反応性である活性水素原子を有するシランをプレポリマーの二つの末端イソシアネート部分と反応させることができる。こうした反応生成物は、米国特許第４，３７４，２３７号および第４，３４５，０５３号の関連部分において開示されている。なおもう一つの実施形態において、イソシアネート部分と反応性である反応性水素部分を有するシランを、こうしたシランをプレポリマーの調製中に出発材料と反応させることによりプレポリマーの主鎖に入れ込むように反応させることができる。主鎖中にシランを含むプレポリマーの調製方法は、米国特許第４，６２５，０１２号の関連部分において開示されている。活性水素部分を有するこうしたシランをポリイソシアネートと反応させて付加体を形成することができ、その付加体を、ポリウレタンプレポリマーと反応させた、あるいはポリイソシアネートと反応させたプレポリマーおよびイソシアネート部分と反応性である平均で一個より多い部分を有する化合物とブレンドした。好ましくは、その付加体は、第二アミノアルコキシシランまたはメルカプトアルコキシシランとポリイソシアネートの反応生成物であり、平均で一分子当たり少なくとも一個のシラン基と少なくとも一個のイソシアネート基を有していた（以後「付加体」という）。付加体は、好ましくは１分子当たり少なくとも１．５個のイソシアネート基および少なくとも一個のシラン基を有し、最も好ましくは１分子当たり少なくとも二個のイソシアネート基および少なくとも一個のシラン基を有する。シーラント組成物中の付加体のレベルは、好ましくは０．５％〜２０％の範囲内、より好ましくは１．０％〜１０％の範囲内、最も好ましくは２．０％〜７％の範囲内であった。付加体は、例えば、第二アミノアルコキシシランまたはメルカプトアルコキシシランをポリイソシアネート化合物と反応させるなどの適するあらゆる方法によって調製することができる。付加体の調製に際して用いるために適するポリイソシアネートには、特にイソフェロンジイソシアネート、ポリメチレンポリフェニルイソシアネート、およびヘキサメチレンジイソシアネートなどの脂肪族ポリイソシアネートを含むプレポリマーの調製に際して用いるために適すると上述されたものが挙げられる。ポリイソシアネートは、好ましくは脂肪族ポリイソシアネートであり、最も好ましくは、１９５の当量を有するヘキサメチレンジイソシアネートに基づく脂肪族ポリイソシアネートであった。イソシアネートシラン付加体の調製のために用いられるポリイソシアネートは、好ましくは２，０００未満、より好ましくは１，０００未満の分子量を有する。適する有機官能性シランには、以下の式のアミノアルコキシシランまたはメルカプトアルコキシシランが挙げられる。
【００２１】
【化２】
0004663881.tif 000002
【００２２】
式中、Ｒは、二価有機基、好ましくはＣ1〜4アルキレンであり、Ｒ’、Ｒ’’、Ｒ1およびＲａは、水素またはアルキル、好ましくはＣ1〜4アルキルであり、ｍは０〜２の整数である。こうした化合物の例には、Ｎ，Ｎ−ビス[（３−トリエトキシシリル）プロピル]アミン、Ｎ，Ｎ−ビス[（３−トリプロポキシシリル）プロピル]アミン、Ｎ−（３−トリメトキシシリル）プロピル−３−[Ｎ−（３−トリメトキシシリル）−プロピルアミノ]プロピオンアミド、Ｎ−（３−トリエトキシシリル）プロピル−３−[Ｎ−３−トリエトキシシリル）−プロピルアミノ]プロピオンアミド、Ｎ−（３−トリメトキシシリル）プロピル−３−[Ｎ−３−トリエトキシシリル）−プロピルアミノ]プロピオンアミド、３−トリメトキシシリルプロピル３−[Ｎ−（３−トリメトキシシリル）−プロピルアミノ]−２−メチルプロピオネート、３−トリエトキシシリルプロピル３−[Ｎ−（３−トリエトキシシリル）−プロピルアミノ]−２−メチルプロピオネート、３−トリメトキシシリルプロピル３−[Ｎ−（３−トリエトキシシリル）プロピルアミノ]−２−メチルプロピオネートが挙げられる。好ましくは、有機官能性シランは、ガンマ−メルカプトプロピルトリメトキシシラン（ユニオンカーバイド（Ｕｎｉｏｎ  Ｃａｒｂｉｄｅ）からＡ１８９として入手できる）またはＮ，Ｎ’−ブワズ（ｂｗａｓ）（（３−トリメトキシシリル）プロピル）アミンであった。
【００２３】
付加体の調製に際して、好ましくは、付加体を調製するための反応混合物中のイソシアネート基対第二アミン基またはメルカプト基の比が少なくとも１．５、より好ましくは少なくとも２．０、最も好ましくは少なくとも２．５であり、そして好ましくは６．０以下、より好ましくは５．５以下、最も好ましくは５．０以下であるように、シランおよびポリイソシアネート反応物を混合した。  付加体は、塊状重合または溶液重合などの適するあらゆる方法によって調製することができる。好ましくは、大気水分によるアルコキシシラン基の早期加水分解および／またはイソシアネート基の架橋を防止するために、無水条件下で、好ましくは窒素ブランケットなどの不活性雰囲気下で、ポリイソシアネートと有機官能性シランとの間の反応を行った。ポリイソシアネートとアルコキシシランを好ましくは室温（２０℃）と８０℃の間の温度において無水条件下で反応させた。試薬に応じて、発熱が起きて外部加熱が必要なかった。実際に、冷却は必要でありうる。反応は一般に２時間以内に終了し、必要ならば錫触媒、適切にはカルボン酸錫などの錫塩で触媒作用を及ぼすことができる。適切には、反応を加熱において、あるいは不活性液体希釈剤またはキャリア中で行った。ベンゼン、トルエン、キシレンおよび他の炭化水素またはハロ炭化水素などの従来の不活性有機溶媒のどれでも用いることができるが、可塑化特性を有する化合物を用いることが好ましかった。可塑剤を使用すると、反応混合物から活性反応生成物を単離する必要を無くすからである。
【００２４】
プレポリマーおよび付加体を調製するための反応は、ウレタン触媒の存在下で行うことができる。こうしたウレタン触媒の例には、オクタン酸第一錫、オレイン酸第一錫、酢酸第一錫およびラウリン酸第一錫などのカルボン酸の第一錫塩が挙げられる。ジブチル錫ジラウレートおよびジブチル錫ジアセテートなどのジアルキル錫ジカルボキシレートも第四アミンおよび錫メルカプチドと同様にウレタン触媒として当業界で知られている。好ましくは、プレポリマーを調製するための反応は、オクタン酸第一錫によって触媒作用を及ぼされた。用いられた触媒の量は、一般に、イソシアネートの種類に応じて触媒作用を及ぼされる混合物の０．００５〜５重量％の間であった。
【００２５】
存在するシランの量は、プライマーを必要とせずに、塗装された表面への接着剤の付着力を高める量であった。存在するシランの量は、シーラントの重量に対して好ましくは０．１重量％以上、最も好ましくは１．０重量％以上であった。用いられたシランの量は、好ましくは１０重量％以上または以下、最も好ましくは２．０重量％以下であった。
【００２６】
本発明の組成物は、イソシアネート部分と水または活性水素含有化合物との反応に触媒作用を及ぼす有機錫触媒も含有する。こうした化合物は当業界でよく知られていた。アルキル錫酸化物、アルカン酸第一錫（スタナスアルカノエート）、ジアルキル錫カルボキシレートおよび錫メルカプチドは有用な有機錫化合物の中に挙げられた。アルカン酸第一錫にはオクタン酸第一錫が含まれる。アルキル錫酸化物には、ジブチル錫酸化物およびその誘導体などのジアルキル錫酸化物が含まれる。有機錫触媒は、好ましくは、ジアルキル錫ジカルボキシレートまたはジアルキル錫ジメルカプチドであった。ジアルキル錫ジカルボキシレートは、好ましくは、式（Ｒ2ＯＣ（Ｏ））2−Ｓｎ−（Ｒ3）2に対応する。式中、Ｒ2およびＲ3は独立して、各出現において、Ｃ1〜10アルキル、好ましくはＣ1〜3アルキル、最も好ましくはメチルであった。全炭素原子数がより少ないジアルキル錫ジカルボキシレートは、本発明の組成物中でより活性な触媒であったので好ましかった。好ましいジアルキル錫ジカルボキシレートには、１，１−ジメチル錫ジラウレート、１，１−ジブチル錫ジアセテートおよび１，１−ジメチル錫ジマレエートが挙げられる。有機錫触媒は、シーラントの重量に対して６０ｐｐｍ以上、より好ましくは１２０ｐｐｍ以上の量で存在した。有機錫触媒は、シーラントの重量に対して１．０％以下、より好ましくは０．５重量％以下、最も好ましくは０．１重量％以下の量で存在した。
【００２７】
本発明のシーラント組成物は、大気水分の存在しない状態で良好な安定性を有するが、大気水分の存在する状態で迅速な硬化速度を有するジモルホリノジアルキルエーテル、ジ（（ジアルキルモルホリノ）アルキル）エーテルまたはビスマスオクトエートなどの金属アルカノエートなどの第２の触媒をさらに含有することも可能である。好ましいジモルホリノジアルキルエーテルはジモルホリノジエチルエーテルであった。好ましいジ（（ジアルキルモルホリノ）アルキル）エーテルは、（ジ−（２−（３，５−ジメチルモルホリノ）エチル）エーテル）であった。ジモルホリノジアルキルエーテルまたはジ（（ジアルキルモルホリノ）アルキル）エーテルは、それを用いる時、シーラントの重量に対して好ましくは０．０１重量％以上、より好ましくは０．０５重量％以上、なおより好ましくは０．１重量％以上、最も好ましくは０．２重量％以上、そして２．０重量％以下、より好ましくは１．７５重量％以下、なおより好ましくは１．０重量％以下、最も好ましくは０．４重量％以下の量で用いた。
【００２８】
本組成物は、安定化量の有機ホスフィットをさらに含む。有機ホスフィットは、塗料表面への接着性組成物の結合の耐久性および自動車のガラス表面耐久性を高めるために十分な量で存在するべきである。好ましくは、フェニルなどの芳香族部分に結合された酸素原子に少なくとも一個の燐原子を結合させた。好ましくは、アルキル部分に結合された酸素原子に少なくとも一個の燐原子を結合させた。好ましくは、少なくとも一個の燐原子を酸素部分を介して芳香族部分とアルキル部分の両方に結合させた。本発明において用いるために好ましい有機ホスフィットは、ホスフィット上の配位子が少なくとも一個の脂肪族部分を有する一個の配位子と少なくとも一個の芳香族部分を有する一個の配位子を含むか、あるいは芳香族構造と脂肪族構造の両方を有する少なくとも一個の配位子、すなわち、アルカリールを含むホスフィットであった。本明細書において用いられる配位子は、ホスフィットの燐原子に結合された酸素に結合された基を指す。好ましい実施形態において、ホスフィットは、以下の式の一つに対応する。
【化３】
0004663881.tif 000003
式中、Ｒ1は独立して、各出現において、好ましくはＣ6〜18アルキル、Ｃ7〜30アルカリールまたはＣ6〜20アリール、より好ましくはＣ6〜12アルキル、最も好ましくはＣ9〜12アルキルである。Ｒ2は独立して、各出現において、好ましくはＣ6〜18アルキレン、Ｃ7〜30アルカリーレンまたはＣ6〜20アリーレン、より好ましくはＣ7〜30アルカリーレンまたはＣ6〜20アリーレン、なおより好ましくはＣ7〜30アルカリーレン、最も好ましくは二価ビスフェノール構造、例えば、１，３−プロピレンジフェニルまたはメチレンジフェニルである。好ましくは、二価ビスフェノールは、ビスフェノールＡまたはビスフェノールＦに基づいていた。本明細書において用いられるアルキルとは、飽和した直鎖または分岐の炭素鎖を意味する。アルキレンとは、二価の直鎖または分岐の飽和炭素鎖を意味する。本明細書において用いられるアリールとは、フェニル、ジフェニルまたはナフチルなどの一個以上の芳香族環を含む一価基を意味する。本明細書において用いられるアリーレンとは、フェニレン、ナフタレンまたはビフェニレンなどの芳香族環を含む二価基を意味する。本明細書において用いられるアルカリールとは、脂肪族構造成分と芳香族構造成分の両方を含む炭化水素基、例えば、１，３プロピレンジフェニルまたはノニルフェニルを意味する。アルカリーレンとは、脂肪族構造成分と芳香族構造成分の両方を有する二価基、例えば、１，３−プロピレンジフェニレンまたはメチレンジフェニレンを意味する。
【００２９】
好ましい有機ホスフィットの中には、ポリ（ジプロピレングリコール）フェニルホスフィット（ドーバーケミカルコーポレーション（Ｄｏｖｅｒ  Ｃｈｅｍｉｃａｌ  Ｃｏｒｐｏｒａｔｉｏｎ）から商品名ＤＯＶＥＲＰＨＯＳ１２で入手できる）、テトラキスイソデシル４，４’イソプロピリデンジホスフィット（ドーバーケミカルコーポレーション（Ｄｏｖｅｒ  Ｃｈｅｍｉｃａｌ  Ｃｏｒｐｏｒａｔｉｏｎ）から商品名ＤＯＶＥＲＰＨＯＳ６７５で入手できる）およびフェニルジイソデシルホスフィット（ドーバーケミカルコーポレーション（Ｄｏｖｅｒ  Ｃｈｅｍｉｃａｌ  Ｃｏｒｐｏｒａｔｉｏｎ）から商品名ＤＯＶＥＲＰＨＯＳ７で入手できる）があった。有機ホスフィットは、好ましくは０．１重量％以上、より好ましくは０．２重量％以上の量で存在した。有機ホスフィットは、好ましくは１．０重量％以下、より好ましくは０．５重量％以下の量で存在した。有機ホスフィットのこのクラスの選択によって、特定の塗料表面への付着力は有意に高められることを発見した。
【００３０】
シーラント組成物の配合のために、一種以上のプレポリマーおよびシラン含有化合物が存在する場合、それらを、好ましくは、エラストマー組成物中で用いるために先行技術において知られている充填剤および添加剤と混合した。こうした材料の添加によって、粘度、フローレート、サグなどの物理的特性を改良することができる。しかし、ポリマーの感湿基の早期加水分解を防止するために、充填剤は、一種以上のプレポリマーおよびシラン含有化合物との混合の前に完全に乾燥するべきである。代表的な充填剤材料および添加剤には、カーボンブラック、二酸化チタン、クレー、炭酸カルシウム、表面処理シリカ、紫外線安定剤および酸化防止剤などの材料が挙げられる。しかし、ここに掲げたものは包括的ではなく、単に例示として示したものである。充填剤は、好ましくは、シーラントの量に対して１５重量％以上の量で存在した。充填剤は、シーラントに対して好ましくは７０重量％以下、より好ましくは５０重量％以下、なおより好ましくは３０重量％以下の量で存在した。
【００３１】
シーラント組成物は、好ましくは、望ましいコンシステンシーとなるようにレオロジー特性を改良するために一種以上の可塑剤または溶媒も含有する。こうした材料は、水を含まず、イソシアネート基に対して不活性であると共に、ポリマーと相容性であるべきである。こうした材料は、プレポリマーまたは付加体を調製するための反応混合物あるいは最終シーラント組成物を調製するための混合物に添加することができるが、好ましくは、こうした混合物をより容易に混合し取扱いできるように、プレポリマーおよび付加体を調製するための反応混合物に添加した。適する可塑剤および溶媒は当業界でよく知られており、それらには、ジオクチルフタレート、ジブチルフタレート、「ＨＢ−４０」として市販されている部分水素化テルペン、トリオクチルホスフェート、エポキシ可塑剤、トルエン−スルファミド、クロロパラフィン、アジピン酸エステル、ひまし油、キシレン、１−メチル−２−ピロリドンおよびトルエンが挙げられる。用いられた可塑剤の量は、望ましいレオロジー特性をもたらすと共にシーラント組成物に成分を分散させるために十分な量であった。可塑剤は、好ましくは０重量％以上、より好ましくは５重量％以上、最も好ましくは１０重量％以上の量で存在した。可塑剤は、好ましくは４５重量％以下、４０重量％以下、最も好ましくは２０重量％以下の量で存在した。
【００３２】
本発明のシーラント組成物は、当業界でよく知られている手段を用いて緒成分を合わせてブレンドすることにより配合することができる。一般に、成分を適するミキサー内でブレンドした。こうしたブレンディングは、好ましくは、早期反応を防止するために不活性雰囲気および大気水分中で行った。イソシアネート含有プレポリマーを調製するための反応混合物に可塑剤を、こうした混合物を容易に混合し取扱いできるように添加することは有利な場合がある。あるいは、可塑剤をすべての成分をブレンドしている間に添加することができる。一旦シーラント組成物を配合すると、シーラント組成物を大気水分から保護するように適する容器内にシーラント組成物を包装した。大気水分に接触すると、イソシアネート基含有ポリウレタンプレポリマーの早期架橋の原因になりうる。
【００３３】
本発明のシーラント組成物は、多孔質基材と非多孔質基材を合わせて結合するために用いた。シーラント組成物を基材に塗布し、この第１の基材上の接着剤をその後第２の基材に接触させた。その後、接着剤を硬化条件にさらした。好ましい実施形態において、一方の基材はガラスであり、他方の基材は、塗装されていてもよいプラスチック、金属、ガラス繊維または複合材基材であった。この方法は、耐酸性塗料が塗装された基材に対して特に有効であった。好ましい実施形態において、接着剤を塗布する基材を塗布前に清浄にした。例えば、米国特許第４，５２５，５１１号、第３，７０７，５２１号および第３，７７９，７９４号を参照すること。一般に、本発明のシーラントを大気水分の存在下で周囲温度において塗布した。大気水分にさらすことはシーラントの硬化をもたらすのに十分であった。硬化するシーラントに対流熱またはマイクロ波加熱によって熱を加えることにより硬化をさらに促進することができる。
【００３４】
シーラントの塗布の前に基材の表面上にプライマーを載せることを必要とせずに、自動車窓フランジなどの塗装された表面に塗布するべくこのシーラントを配合することができる。好ましくは、この実施形態において、シーラントは、プレポリマーの形態をとって、あるいは前述したような添加剤としてシランを含有する。もう一つの実施形態において、シーラントをシランなしに配合することができる。この実施形態において、プライマーは、一般に、第２の基材にシーラントを接触させる前に自動車窓フランジなどの基材の表面に塗布した。使用できるプライマーは当業者によく知られていた。基材の一方がガラスであった実施形態において、好ましくはシーラントの塗布の前にガラスをプライマーと接触させた。自動車窓フランジなどの塗装された表面のために有用なプライマーの例は、エセックススペッシャリティプロダクツ（Ｅｓｓｅｘ  Ｓｐｅｃｉａｌｔｙ  Ｐｒｏｄｕｃｔｓ  Ｉｎｃ．）から入手できるＢｅｔａＳｅａｌ４３５３０プライマーであった。ガラス表面のために有用なプライマーの例には、エセックススペッシャリティプロダクツ（Ｅｓｓｅｘ  Ｓｐｅｃｉａｌｔｙ  Ｐｒｏｄｕｃｔｓ  Ｉｎｃ．）から入手できるＢｅｔａＳｅａｌ４３５１８プライマーおよびＢｅｔａＳｅａｌ４３５２０Ａプライマーが挙げられる。
【００３５】
本発明のシーラントは、オキシルメラミンシラン変成コーティングであったＤｕＰｏｎｔ  Ｇｅｎ  ＩＶＡコーティング、メラミンカルバムコーティング、二液型ポリウレタンコーティングおよび酸エポキシコーティングなどの耐酸性塗料に結合する際に特に有効であった。
【００３６】
可使時間（ｗｏｒｋｉｎｇ  ｔｉｍｅ）は、接着剤が第２の基材の表面に塗布されて、第２の基材と結合するために十分に粘着性である、基材への塗布後の時間的期間であった。本発明のシーラントは、好ましくは６分以上、より好ましくは１０分以上の可使時間を提供するように配合した。可使時間は、好ましくは１５分以下、より好ましくは１２分以下であった。本明細書において記載された分子量は次の手順に従って決定した。Ｗａｔｅｒｓ  Ｍｏｄｅｌ５９０ゲル透過クロマトグラフィを用いて決定した。この装置を多波長検出器および示差屈折計に接続して溶離体積を測定した。スチロゲルのカラムをサイズ排除のために用いた。それは２５０〜５０，０００の分子量を決定することができる。次に、溶離溶媒としてテトラヒドロフランを用いて、このカラムを通して溶離体積を測定することによりプレポリマーの分子量を決定した。その後、ポリスチレンポリエチレングリコールカラムから得られた分子量対溶離体積の検量線から分子量を計算した。引用した分子量は特に明記しないかぎり重量平均分子量であった。
【００３７】
ポリウレタンプレポリマーに関して、平均イソシアネート官能価を以下の式によって決定した。
｛（ジオール−ＮＣＯ付加体のモル  Ｘ  ジオール−ＮＣＯ官能価）＋（トリオール−ＮＣＯ付加体のモル  Ｘ  トリオール−ＮＣＯ官能価）＋（過剰ポリイソシアネートモノマーのモル  Ｘ  その官能価）｝／
｛ジオール−ＮＣＯ付加体のモル＋トリオール−ＮＣＯ付加体のモル＋過剰ポリイソシアネートモノマーのモル｝
式中、過剰ポリイソシアネートモノマーのモルを以下の式によって計算した。
イソシアネートのモル−（２  Ｘ  ジオールのモル＋３  Ｘ  トリオールのモル）
そしてイソシアネート、ジオールおよびトリオールのモルは、出発配合物中の各々の量に基づいていた。
【００３８】
プレポリマーの理論平均分子量をプレポリマーの平均イソシアネート官能価  Ｘ  イソシアネート当量に等しいとして計算した。
【００３９】
原材料の官能価は、一般に、原材料供給業者によって開示された。１分子当たりの官能基平均数を決定するためにポリオールまたはイソシアネートを滴定することによって、官能価を実験的に決定することができる。当業者は、滴定によって生じたデータに基づいて官能価を決定する方法を知っている。
【００４０】
例１
メカニカルアジテータ、窒素入口アダプターおよび温度計が装備された２リットル樹脂ケトル内で、平均分子量２０００のポリオキシプロピレンジオール３８６ｇと平均分子量４５００のポリオキシプロピレントリオール５５９ｇを完全に混合することによりポリエーテルポリウレタンプレポリマーを調製した。窒素パージ下で、混合物を５０℃に加熱した。溶融ジフェニレンメタン４，４’ジイソシアネート１７０ｇを混合物に添加し、混合物を完全に混合した。その後、オクタン酸第一錫０．１ｇを導入し、混合物を２時間にわたり混合した。最後に、アルキルフタレート可塑剤４８４ｇおよびマロン酸ジエチル１６ｇを混合物に添加した。得られたプレポリマーは、１．４７重量％のイソシアネート含有率をもっていた。
【００４１】
例２
最初に、遊星形ミキサー内で３０分にわたり実施例１のプレポリマー１０８９ｇとＮ，Ｎ’ビス（（３−トリメトキシシリル）プロピル）アミン１５ｇの混合物を攪拌下で脱気することにより無水条件下で湿分硬化性シーラント組成物を調製した。この時点で、すべてのアミノシランはプレポリマー上の幾つかのイソシアネート基と完全に反応した。その後、上述した混合物に、Ｄｅｓｍｏｄｕｒ  Ｎ−３３００（バイエル（Ｂａｙｅｒ  ＵＳＡ  Ｉｎｃ．）が供給しているヘキサメチレンジイソシアネートに基づく脂肪族ポリイソシアネート樹脂）６５ｇを投入し、１０分にわたり混合した。その後、乾燥カーボンブラック４５０ｇを添加し、３０インチ水銀柱の減圧下で２５分にわたり混合した。最後に、変成触媒１４ｇおよび有機ホスフィット６ｇを添加し、減圧下で１０分にわたり混合した。配合されたシーラントをシーラントチューブに充填した。
【００４２】
例３〜５
幾つかのシーラント組成物を実施例２に記載されたように調製し、それらの付着力を以下に記載した通り試験した。組成および試験の結果を以下の表に含めた。
【００４３】
表１
【表１】
0004663881.tif 000004
＊：比較
ＤＭＤＥＥはジモルホリノジエチルエーテルである。
ＮＭＰはｎ−メチルピロリドンである。
Ｆｏｍｅｒｚ  ＳＵＬ−１１Ａはジメチル錫オキシドである。
Ｆｏｍｅｒｚ  ＵＬ−２８はジメチル錫カルボキシレートである。
【００４４】
耐酸性自動車コーティング系、ＤｕＰｏｎｔ  Ｇｅｎ  ＩＶＡコーティングに付着する上述したシーラントの速度を試験するために、クイックナイフ付着力試験を用いた。Ｇｅｎ  ＩＶＡベースコート（約１．０ミル（０．０２５ｍｍ））およびクリアコート（約１．０ミル（０．０２５ｍｍ））をＥ−被覆パネル上に噴霧し、２２５°Ｆの炉で２７分にわたり焼いた。焼いてから３〜４時間後にサイズ９Ｘ９Ｘ９ｃｍの矩形ビーズをパネル上に層状に重ねた。シーラントビードを放置して周囲環境（２１℃／５０％ＲＨ）で３時間にわたりそのままにした後、長い時間にわたる低温環境（５℃／５０％ＲＨ）に向け取り出した。以下に示した時間後直ちにクイックナイフ法を用いて付着力を検査した。その後、角度１８０度でビードの端を後退させつつ、硬化したビードを安全かみそりの刃で塗装された表面まで角度４５度で切り進めた。塗装された表面上で３ｍｍごとにノッチを切り欠いた。付着力の度合を接着破壊（ＡＦ）および／または凝集破壊（ＣＦ）として評価した。接着破壊の場合、塗装された表面から硬化したビードを分離することができる一方で、凝集破壊においては、切り込みと引張りの結果としてシーラントビード内で分離が起きる。
【００４５】
【表２】
0004663881.tif 000005
【００４６】
引き剥がしサンプルを調製し、それらを以下に示した時間にわたり１１０℃で老化させ、クイックナイフ法によって引き剥がし付着力試験を行うことにより付着力耐久性を試験した。二工程ガラスプライマーをガラスクーポンに塗布し、その後、シーラントビードを適用し、必要な厚さ（２〜３ｍｍ）を得るためにプレスすることにより引き剥がしサンプルを調製した。サンプルを１週間にわたり２３℃／５０％ＲＨの条件で放置して硬化させた後、１１０℃の炉に入れた。７、１５、２０、２４、３１日でサンプルを取り出し、付着力を試験した。
【００４７】
【表３】
0004663881.tif 000006
【００４８】
重ね剪断試験
幅約６．３ｍｍＸ高さ８ｍｍのシーラントをガラスの幅に沿って、プライマー処理された端から約６ｍｍ〜１２ｍｍで適用した。塗料基材を直ちにシーラント上に置き、サンプルを７日にわたり２３℃および相対湿度５０％の条件で放置して硬化させた。その後、インストロンテスターを用いて、サンプルを１インチ／分（２．５ｃｍ／分）の速度で引っ張った。サンプルの破断点荷重を記録した。
【００４９】
耐候性試験
２０００時間にわたるウェザロメータ（ＷＯＭ）条件を用いて上のシーラント配合物の耐候性を試験し、そして重ね剪断試験を行った。ＷＯＭをＳＡＥ  Ｊ１８９６条件に準拠して運転した。８９℃で５％ＲＨで３．８時間および９５％ＲＨで１時間のサイクルにサンプルを連続的にさらした。
【００５０】
【表４】
0004663881.tif 000007
【００５１】
例６〜１０
フィット（ｆｉｔ）を有するプライマー処理されたガラスクーポンに、種々の有機ホスフィットを有する例２に記載されたシーラントを適用し、その後、例３〜５に記載されたようなＤｕＰｏｎｔ  Ｇｅｎ  ＩＶコーティングが被覆されたスチールのクーポンに結合した。その後、クーポンを以下に示したような長い期間にわたりＷＯＭ条件にさらした。指定時間後に、クーポンを以下に記載されたような重ね剪断試験に供した。
【００５２】
用いたホスフィットを以後に記載した。ホスフィット１は、ドーバーケミカルコーポレーション（Ｄｏｖｅｒ  Ｃｈｅｍｉｃａｌ  Ｃｏｒｐｏｒａｔｉｏｎ）から商品名ＤＯＶＥＲＰＨＯＳ６で入手でき、構造（Ｃ10Ｈ21Ｏ）3Ｐを有する。ホスフィット２は、ドーバーケミカルコーポレーション（Ｄｏｖｅｒ  Ｃｈｅｍｉｃａｌ  Ｃｏｒｐｏｒａｔｉｏｎ）から商品名ＤＯＶＥＲＰＨＯＳ１０で入手でき、以下の構造を有する。
【００５３】
【化４】
0004663881.tif 000008
【００５４】
ホスフィット３は、ドーバーケミカルコーポレーション（Ｄｏｖｅｒ  Ｃｈｅｍｉｃａｌ  Ｃｏｒｐｏｒａｔｉｏｎ）から商品名ＤＯＶＥＲＰＨＯＳ４９で入手でき、以下の構造を有する。
【００５５】
【化５】
0004663881.tif 000009
【００５６】
ホスフィット４は、ドーバーケミカルカンパニー（Ｄｏｖｅｒ  Ｃｈｅｍｉｃａｌ  Ｃｏｍｐａｎｙ）から商品名ＤＯＶＥＲＰＨＯＳ６７５で入手でき、以下の構造を有する。
【００５７】
【化６】
0004663881.tif 000010
【００５８】
ホスフィット５は、ドーバーケミカルカンパニー（Ｄｏｖｅｒ  Ｃｈｅｍｉｃａｌ  Ｃｏｍｐａｎｙ）から商品名ＤＯＶＥＲＰＨＯＳ  Ｈ−Ｐ４で入手でき、以下の構造を有する。
【００５９】
【化７】
0004663881.tif 000011
【００６０】
表２
例６／ホスフィット１
【表５】
0004663881.tif 000012
例７／ホスフィット２
【表６】
0004663881.tif 000013
例８／ホスフィット３
【表７】
0004663881.tif 000014
例９／ホスフィット４
【表８】
0004663881.tif 000015
例１０／ホスフィット５
【表９】
0004663881.tif 000016
表において用いられた以下の用語を以下の通り定義した。
ＣＦ＝凝集破壊
Ｇ＝ガス発生
ＡＦＰ＝ガラスプライマーへの接着破壊
Ｔ＝トンネリング
ガス発生とは、カッティング後に接着剤ビード中に空気ポケットを見つけたことを意味する。
トンネリングとは、ビード中に長い空気ポケットを見つけたことを意味する。
【００６１】
例１１〜１６
ホスフィットおよび以下に記載したような種々の安定剤を用いて例２に記載されたように調製されたサンプルをチーズクロス内に包み、１００ｎｌの脱イオン水と合わせてホイルバッグに入れた。ホイルバッグを密封し、７０℃の炉にそれぞれ７日および１４日にわたって入れた。指定時間後に、各サンプルをフリーザーバッグ内に−２０℃で１６時間にわたり入れた。次に、サンプルを２時間にわたり周囲条件にさらし、その後、例３〜５に記載されたような引き剥がし試験を各サンプルについて行った。その後、サンプルを１１０℃で５日および９日にわたり周囲湿度にさらし、付着力試験を行った。結果を表３に纏めた。
【００６２】
例
接着剤組成物を種々の時間にわたって周囲湿度で１１０℃にもさらし、引き剥がし試験を行った。幾つかの異なる安定剤組成物を用いた。安定剤１は、チバスペシャリティケミカルズ（Ｃｉｂａ  Ｓｐｅｃｉａｌｔｙ  Ｃｈｅｍｉｃａｌｓ）から商品名Ｔｉｎｕｖｉｎ７６５で入手でき、そして以下の構造に対応する。
【００６３】
【化８】
0004663881.tif 000017
【００６４】
安定剤２は、チバスペシャリティケミカルズ（Ｃｉｂａ  Ｓｐｅｃｉａｌｔｙ  Ｃｈｅｍｉｃａｌｓ）から商品名Ｉｒｇａｎｏｘ１１３５で入手でき、そして以下の構造に対応する。
【００６５】
【化９】
0004663881.tif 000018
【００６６】
安定剤３は、ドーバーケミカルカンパニー（Ｄｏｖｅｒ  Ｃｈｅｍｉｃａｌ  Ｃｏｍｐａｎｙ）から商品名Ｄｏｖｅｎｏｘ  ＤＤ９８２１で入手でき、それはジノニルフェノールと以下の式に対応する化合物との１：１ブレンドであった。
【００６７】
【化１０】
0004663881.tif 000019
【００６８】
安定剤４は、チバスペシャリティケミカルズ（Ｃｉｂａ  Ｓｐｅｃｉａｌｔｙ  Ｃｈｅｍｉｃａｌｓ）から商品名Ｔｉｎｕｖｉｎ１２３で入手でき、そして以下の構造に対応する。
【００６９】
【化１１】
0004663881.tif 000020
【００７０】
結果を表４に纏めた。
【００７１】
表３
【表１０】
0004663881.tif 000021
【００７２】
表４
【表１１】
0004663881.tif 000022